(57)【特許請求の範囲】
【請求項１】
ポリエチレン粒子と、ポリエチレン及び重質炭酸カルシウム粉を含む複合体粒子を２６０℃〜３００℃で重量比１〜３：１で溶融混合した混合物を充填材として用意し、５〜１０重量部である前記充填材と、１重量部であるガーゼとを２６０℃〜３００℃で加熱複合して布帛を形成する工程（Ａ１）と、
前記布帛の一面に水性シリコン離型剤を均一に被覆して乾燥固化する工程（Ａ２）と、
前記布帛の他面にアクリル接着剤を被覆して乾燥し、エコ型剥離簡単清潔テープを得る工程（Ａ３）と
を有することを特徴とするエコ型剥離簡単清潔テープを作製する方法。
【請求項２】
工程（Ａ２）において、
前記水性シリコン離型剤は水性有機シリコン樹脂であり、
前記水性有機シリコン樹脂の被覆量は０．２〜０．５重量部であり、
被覆後、９０℃〜１００℃である乾燥トンネルで乾燥することを特徴とする、請求項１に記載の方法。
【請求項３】
工程（Ａ３）において、
前記アクリル接着剤の被覆量は１〜３重量部であり、
被覆後、１００℃〜１１０℃である乾燥トンネルで乾燥することを特徴とする、請求項１に記載の方法。
【請求項４】
工程（Ａ２）において、
前記布帛の一面に水性インクを被覆してデザインパターンで均一に印刷し、水性インクを風乾固化し、
その後、風乾固化された水性インクに前記水性シリコン離型剤を均一に被覆して乾燥固化することを特徴とする、請求項１に記載の方法。
【発明の詳細な説明】
【技術分野】
【０００１】
本発明はテープに関する。特に、エコ型剥離簡単清潔テープ及びその作製方法に関する。
【背景技術】
【０００２】
従来清潔テープは、普通に紙を基材としてホットメルト型接着剤を被覆するものであり、基本な埃取り作用があっても、欠点もあり、例えば、紙を基材とすると、使用された清潔テープは再利用することができず、用紙の無駄と用量の増大によって環境に対して巨大な影響があり、そして、紙を基材とする清潔テープは薄くて断裂しやすく、引き剥がす部分が不規則に断裂することもよくある。さらに、紙が破れやすく、また接着剤が床などの清潔する場所に残ることもよくあって処理しにくい。また、現在テープ市場にある接着剤の配合がそれぞれあって、多く接着剤は人体や環境に対して有害な化学成分がある。
【発明の開示】
【発明が解決しようとする課題】
【０００３】
本発明は、従来な清潔テープが断裂しやすく、引き剥がす部分も不規則であり、残留物を残し、且つエコでないなどかかる問題点を鑑み、断裂しにくくて引き剥がす部分が規則的であり、残留物もないエコ型剥離簡単清潔テープを提供することを目的とする。
【課題を解決するための手段】
【０００４】
本発明のエコ型剥離簡単清潔テープは、基材とする布帛と、前記布帛の一面に被覆される水性シリコン離型層と、前記布帛の他面に被覆される接着剤層とを有し、前記布帛は、充填材とガーゼとを含み、前記充填材は、ポリエチレン（ＰＥプラスチック）とポリエチレン及び重質炭酸カルシウム粉を含む複合体（ＣＨ−８０８プラスチック）とを含んでいる。
【０００５】
従来の清潔テープが断裂しやすく、引き剥がす部分も不規則であり、残留物を残し、且つエコでないなどかかる欠点に対して、本発明は、紙の代わりに断裂しにくい生地、好ましくはガーゼを使って、ガーゼの縦糸または横糸に沿って簡単に引き剥がせ、断裂しにくくて、引き剥がす部分も規則的である。また、従来の清潔テープは両面に別のコーティングを被覆する必要があり、一面は接着剤が被覆される埃接着面であり、他面は接着しない離型面である。また、単にガーゼを基材として使うと、浸透性が高すぎて、直接に接着剤を被覆すると反面に浸透する可能性が高くて、片面に接着剤を被覆するのは実現しにくい。よって、本発明において、前記充填剤とガーゼで複合して形成された布帛を基材として使うので、断裂しにくくて引き剥がすことも簡単、且つ、両面被覆することができ、一面に離型面として水性シリコン離型剤を被覆し、他面に埃取り面として接着剤を被覆することができ、水性シリコンと接着剤はそれぞれ布帛の両面に被覆することが簡単であって、且つ、相対面に浸透することがない。
【０００６】
前記充填材と前記ガーゼとの重量比は５〜１０：１、好ましくは６．６７：１であり、前記ガーゼにおける縦糸と横糸との重量比は０．４〜１：１、好ましくは０．６７：１である。よって、ガーゼの横糸にそって横向き引き剥がすことは簡単である。
【０００７】
前記ポリエチレンと前記ポリプロピレンとの重量比は１〜３：１、好ましくは１．３〜２．５：１、更に好ましくは１．８：１である。
【０００８】
ＣＨ−８０８プラスチックはポリエチレンや重質炭酸カルシウム粉などの多種化合物で構成される複合体であり、実際に前記布帛を作製する際に、市場で販売されるＣＨ−８０８プラスチック粒子を射出成形充填母粒として一定の割合で加えると、前記布帛の抗張力と耐磨耗性を向上することができる。
【０００９】
本発明のより好ましい実施例として、前記水性シリコン離型層は水性有機シリコン樹脂層であり、前記接着剤層はアクリル接着剤層である。水性有機シリコン樹脂及びアクリル接着剤は共にエコ型材料であって、水性有機シリコン樹脂の離型効果およびアクリル接着剤の埃取り効果もより良い。
【００１０】
本発明のより好ましい実施例として、前記布帛の一面に位置する水性シリコン離型層の下層に被覆される水性インクを有する。これにより、前記離型面にそれぞれパターンを印刷することができるので、前記エコ型剥離簡単清潔テープの外観視覚効果を向上する。
【００１１】
本発明のもう一つの目的としては、前記エコ型剥離簡単清潔テープを作製する方法を提供することであり、具体的に、５〜１０重量部、好ましくは６．６７である前記充填材と、１重量部である前記ガーゼと、を両面塗装可能の布帛に複合する工程（Ａ１）と、布帛の一面に水性シリコン離型剤を均一に被覆して乾燥固化する工程（Ａ２）と、前記布帛のもう一面にアクリル接着剤を被覆して乾燥すると、エコ型剥離簡単清潔テープを得る工程（Ａ３）とを有する。
【００１２】
本発明のより好ましい実施例として、工程（Ａ１）において、前記充填材はポリエチレン粒子とポリプロピレン粒子で溶融混合して形成され、前記ポリエチレン粒子と前記ポリプロピレン粒子との混合重量比は１〜３：１、好ましくは１．３〜２．５、さらに好ましくは１．８：１であり、前記ガーゼにおける縦糸と横糸との重量比は０．４〜１：１、好ましくは０．６７：１であり、溶融、複合する温度は２６０℃〜３００℃である。
【００１３】
本発明のより好ましい実施例として、工程（Ａ２）において、被覆される水性シリコン離型剤は固体含有量が３３％〜４５％、好ましくは４０％である水性有機シリコン樹脂であり、水性有機シリコン樹脂の被覆量は０．２〜０．５重量部、好ましくは０．３３重量部であり、被覆後、９０℃〜１００℃である乾燥トンネルで乾燥する。
【００１４】
本発明のより好ましい実施例として、工程（Ａ３）において、被覆されるアクリル接着剤は固体含有量が４０％〜６０％、好ましくは５０％であるアクリル接着剤であり、アクリル接着剤の被覆量は１〜３重量部、好ましくは２重量部であり、被覆後、１００℃−１１０℃である乾燥トンネルで乾燥する。
【００１５】
本発明のより好ましい実施例として、工程（Ａ２）において、前記布帛の一面に水性インクを被覆してデザインパターンで均一に印刷し、水性インクを風乾固化し、その後、風乾固化された水性インクに水性シリコン離型剤を均一に被覆して乾燥固化する。
【発明の効果】
【００１６】
本発明の積極的進歩効果は以下であり、
・本発明のエコ型剥離簡単清潔テープは、剥離しやすいガーゼと充填材で形成される布帛を基材として使うので、使用中に、予め形成された切り口に沿って簡単に目標位置から引き剥がすことができ、引き剥がす時、紙の断裂や引き剥がす部分の不規則などの心配がなく、引き剥がす部分が規則的になり、さらに、エコ型な高性能の水性アクリル接着剤を接着剤として使うので、接着力が強くて、使用中に床にある埃を、残留物を残さず簡単に接着することができる。
・  本発明の前記エコ型剥離簡単清潔テープを作製する方法は、浸透防止の工程が不要であり、前記布帛の表面に水性シリコン離型剤と接着剤を直接に被覆することができ、さらに、エコ型水性シリコン離型剤で離型技術を実現するとともに、エコ型高性能の水性アクリル接着剤を接着剤として使うので、人体や環境に有害な化学物質を避けることができ、作製工程及びその後の使用過程に対して、よりエコ的な技術手段である、また、前記布帛はより丈夫で耐久性を有するものであるので、回収して再利用することもでき、紙の無駄を避けて環境ストレスには緩和できる。
・  前記布帛は基材とすると、顧客の要求によって水性インクに被覆し、様々なパターンを印刷することもでき、エコ型剥離簡単清潔テープをより上品で個性が豊かになる。
【発明を実施するための形態】
【００１７】
以下、本発明の最良形態を結びつけて説明する。
【００１８】
実施例１−３はエコ型剥離簡単清潔テープの作製方法である。
【００１９】
実施例１−３のエコ型剥離簡単清潔テープを作製するため必要である原料とパラメータを表１に示し、そのうち、ガーゼの重量部を１として、その他の成分の重量部をガーゼに対する相対的な重量部とした。
【００２０】
具体的に、エコ型剥離簡単清潔テープの作製工程は、
ポリエチレン粒子とポリプロピレン粒子とを攪拌し、温度Ｔ１で溶融混合し、ガーゼと複合して、両面塗装可能の布帛を得る工程（Ａ１）と、
水性有機シリコン樹脂を料槽に加え、料槽にある網目ロールによって布帛を回転させ、布帛の一面に水性シリコン樹脂を均一に被覆し、温度がＴ２である乾燥トンネルで乾燥すると、水性有機シリコン樹脂が布帛の表面に安定的に固化されて、離型面を形成する工程（Ａ２）と、
前記布帛の他面に直塗方法でアクリル接着剤を均一に被覆し、温度Ｔ３である乾燥トンネルで乾燥する工程（Ａ３）とを有する。
【００２１】
乾燥して得られたエコ型剥離簡単清潔テープは巻き戻し、裁断、包装することができる。
【００２２】
【表１】
0006549628.tif 000002
【００２３】
効果実施例
実施例１で作製して得たエコ型剥離簡単清潔テープと市場で購入された清潔テープと比較すると、表２に示すような結果である。
【表２】
0006549628.tif 000003
【００２４】
従来の製品と比較すると、本発明のエコ型剥離簡単清潔テープの粘着力や、耐温性及び安定性はより高くてエコである。且つ、本発明のエコ型剥離簡単清潔テープはガーゼの横糸に沿って簡単に引き剥がせ、断裂しにくく、引き剥がす部分も規則的であるので、使用不能な箇所がなく、残留物を残さない、埃取り効果を向上する。
【００２５】
また、布帛の離型面において、水性インクを被覆して、予めデザインパターンで均一に印刷して風乾固化し、その後、風乾固化された水性インクに水性シリコン離型剤を均一に被覆して乾燥固化する。それによると、顧客の要求によって水性インクに被覆し、様々なパターンを印刷することもでき、エコ型剥離簡単清潔テープがより上品で個性が豊かになる。